(57)【特許請求の範囲】
【請求項１】
経糸が、太さ２０〜１５０デニールのフィラメント系または太さ３０〜６０番手の紡績系で、織密度３０〜１８０本／ｃｍで織成され、
緯糸が、太さ２０〜１５０デニールのフィラメント系または太さ３０〜６０番手の紡績系で、織密度５０〜１２０本／ｃｍで織成される織物の製造方法において、
前記経糸と前記緯糸とを織成した後に、樹脂液に浸す含浸工程と、
前記織物を乾燥する乾燥工程と、
前記織物を所定圧力で押圧する押圧工程と、を有し、
前記樹脂液はシリコーン系樹脂で組成されたものであり、
前記押圧工程では、１００〜１８０°の温度環境下で、前記織物を１ｋｇ／ｃｍ２〜１ｔ／ｃｍ２の圧力で３秒〜３００秒間押圧し、
前記緯糸に色彩の異なる複数種類の糸を用いて織成し、
前記経糸と前記緯糸により、電子機器にて読み取り可能なＱＲコード（登録商標）の模様を織り込むことを特徴とする織物の製造方法。
【請求項２】
前記含浸工程では、前記樹脂液に３秒以上浸すことを特徴とする請求項１に記載の織物の製造方法。
【請求項３】
前記ＱＲコードの模様中に、該ＱＲコード以外の模様を全体の３０％以下の領域に織り込むことを特徴とする請求項１または２に記載の織物の製造方法。
【発明の詳細な説明】
【技術分野】
【０００１】
この発明は、織物の製造方法および織物に関するものである。
【背景技術】
【０００２】
従来から、経糸と緯糸とを編成して織物とする織成方法としては、レピア織機、エアー織機、シャトル織機、ニードル織機、ドビー織機などの織機を用いたものが知られている。これらの織機を用いて、織ネーム、マーク、ワッペン、テープなどの商品、表生地、裏生地などの和洋生地、帯、レースなどの各種織物が生産されている。
【０００３】
上述の各種織物のように、経糸と緯糸を複数種類の組織パターンを利用して織り方を変えて、種々の地模様の織り込んだものが知られている。さらに、上述の織機を用いて、織成する織物において、経糸と緯糸とを色彩の異なる模様経糸を用いて表面に絣様の文様を形成し、織り方によって表面に表したり、表れないようにしたりするものが知られている。しかしながら、従来の織物は糸の太さや織密度に限界があり、細かな模様を表現することができないという問題があった。
【０００４】
そこで、上述した問題を解消する目的で、経糸を太さ２０〜１００デニールで織密度３０〜１８０本／ｃｍで織成し、緯糸を太さ３０〜１５０デニールで織密度５０〜１２０本／ｃｍで織成した織物が提案されている（例えば、特許文献１参照）。このような条件で織物を構成することにより、電子機器にて読み取り可能なＱＲコードの模様を織り込むことができる。
【特許文献１】実用新案登録第３１３２０６７号公報
【発明の開示】
【発明が解決しようとする課題】
【０００５】
ところで、上述の特許文献１の織物は、細かい模様を表現することは可能であるが、織物として使用しているうちに折られたり、曲げられたりすることで糸がずれてしまい、織り込んだ模様の形状が経年的に変化してしまう虞があった。
【０００６】
そこで、この発明は、上述の事情を鑑みてなされたものであり、細かい模様を表現することができるとともに、経年的に模様の形状が変化することがない織物の製造方法および織物を提供するものである。
【課題を解決するための手段】
【０００７】
上記の課題を解決するために、請求項１に記載した発明は、経糸が、太さ２０〜１５０デニールのフィラメント系または太さ３０〜６０番手の紡績系で、織密度３０〜１８０本／ｃｍで織成され、緯糸が、太さ２０〜１５０デニールのフィラメント系または太さ３０〜６０番手の紡績系で、織密度５０〜１２０本／ｃｍで織成される織物の製造方法において、前記経糸と前記緯糸とを織成した後に、樹脂液に浸す含浸工程と、前記織物を乾燥する乾燥工程と、前記織物を所定圧力で押圧する押圧工程と、を有し、前記樹脂液はシリコーン系樹脂で組成されたものであり、前記押圧工程では、１００〜１８０°の温度環境下で、前記織物を１ｋｇ／ｃｍ２〜１ｔ／ｃｍ２の圧力で３秒〜３００秒間押圧し、前記緯糸に色彩の異なる複数種類の糸を用いて織成し、前記経糸と前記緯糸により、電子機器にて読み取り可能なＱＲコード（登録商標）の模様を織り込むことを特徴としている。
【０００８】
請求項２に記載した発明は、前記含浸工程では、前記樹脂液に３秒以上浸すことを特徴としている。
【００１２】
請求項３に記載した発明は、前記ＱＲコードの模様中に、該ＱＲコード以外の模様を全体の３０％以下の領域に織り込むことを特徴としている。
【発明の効果】
【００１３】
請求項１に記載した発明によれば、従来よりも細い糸で、かつ高織密度で織成した織物に対して、織物としての柔軟性を保持しつつ、隣接する糸同士を確実に固定することができる。したがって、細かい模様を表現することができるとともに、経年的に模様の形状が変化してしまうことを抑制することができる効果がある。
また、隣接する糸同士を樹脂液により確実に固定することができ、経年的にずれることを防止することができる効果がある。
さらに、色彩の異なる糸をより多く織り込むことができるため、織物の表面により細かい模様を表現することができる。また、織り込まれた模様の形状が経年的に変化してしまうことを抑制することができる効果がある。
そして、ＱＲコードを織物として表現することができるため、ＱＲコードをより有効に活用することができる。また、織物に織り込まれたＱＲコードの形状が経年的に変化しないため、長期に渡ってＱＲコードの情報を読み取ることができる効果がある。
【００１４】
請求項２に記載した発明によれば、樹脂液を確実に経糸および緯糸に含浸させることができるとともに、織物としての柔軟性を保持することができる効果がある。
【００１８】
請求項３に記載した発明によれば、ＱＲコードとしての機能を維持しつつ、ＱＲコード中に文字、マーク、絵などを表現することができる。したがって、デザイン性に富んだＱＲコードを織物で表現することができる効果がある。
【発明を実施するための最良の形態】
【００１９】
次に、この発明の実施形態を図１〜図４に基づいて説明する。
図１、図２に示すように、本実施形態の織物１０は、図示しないジャガード織レピア（エアー）織機で織成されたものである。織物１０は、経糸１１と緯糸１２とで構成されている。経糸１１の材質は、無染色（白色）のポリエステルブライダルであり、その太さは５０デニールのものが採用されている。一方、緯糸１２の材質は、ポリエステルカチオンであり、その太さは３０デニールのものが採用されている。ここで、緯糸１２には、白色の糸１２ａと黒色の糸１２ｂの２種類の色彩のものを用いている。
なお、経糸１１の太さは、２０〜１５０デニールであればよく、緯糸１２の太さは、２０〜１５０デニールであればよい。糸の太さは細くなりすぎると、糸切れが発生しやすくなるため好ましくなく、糸が太くなりすぎると、細かい模様を織り込むことができなくなるため好ましくない。
【００２０】
織物１０は、緯糸１２の白色糸１２ａと黒色糸１２ｂとで織柄が織られている。この織柄のパターニングは、織機に接続されているコンピュータに予め入力しておくか、パンチングカードなどを用いて所定のパターンに織ることができるように構成されている。
【００２１】
そして、織物１０の織柄として、ＱＲコード１５が表現されている。ＱＲコード１５は、緯糸１２の白色糸１２ａを下地部分になるようにし、黒色糸１２ｂがコード部分になるように織られている。
【００２２】
このように、ＱＲコード１５を織物により表現する場合には、従来の太い糸を用いて織成しても、パターンがシャープにならず、携帯電話などの電子機器にて認識すること（読み取ること）ができなかった。
【００２３】
ここで、本実施形態では、上述の糸の太さの経糸１１および緯糸１２を用い、さらに、経糸１１の織密度を８５本／ｃｍとし、緯糸１２の織密度を１００本／ｃｍとした。なお、経糸１１の撚り数としては、７５０回／２４〜４８フィラメント程度とし、緯糸１２の撚り数としては、１２０回／２４〜４８フィラメント程度とした。
なお、経糸１１の織密度は、３０〜１８０本／ｃｍであればよく、緯糸１２の織密度は、織密度５０〜１２０本／ｃｍであればよい。
【００２４】
このように細い糸を高密度に構成して織成することで、ＱＲコード１５の各コードを表現するパターン（模様）を織ることができる。また、糸の撚り数が少ないと織っているうちに糸が膨れたり、毛羽立ったりしてパターンがはっきりせず、ＱＲコード１５などの細かいパターンが表現できないが、上述の糸を用いることで、その問題も解消される。
【００２５】
また、本実施形態の織物１０は、透明なシリコーン系樹脂液が含浸されており、織物としての柔軟性を保持しつつ、隣接する糸同士が固定されている。これにより、経年的に織物１０を使用しても糸がずれることがなく、ＱＲコード１５の形状も変化しないため、長期間に渡ってＱＲコード１５の情報を正確に読み取ることができる。
【００２６】
図３に示すように、織機により上述のＱＲコード１５を表現した織物１０は、連続的に形成することが可能であり、ＱＲコード１５を織物の必要な箇所に自由に織成することができる。
【００２７】
（作用）
次に、本実施形態の織物１０の製造方法について説明する。
経糸１１と緯糸１２とを上述の条件で織り込んだ後、透明なシリコーン系樹脂液に浸す（含浸工程）。このとき、樹脂液は加温されている。この樹脂液の中に織物１０を例えば３秒以上浸す。このようにすると、樹脂液が織物１０の表面や糸同士の隙間に含浸し、織物１０の表面を平滑にすることができる。
樹脂液から織物１０を取り出した後、織物１０を乾燥させる（乾燥工程）。
織物１０を乾燥した後、例えば、回転式のローラープレス式乾燥機を用いて、平面状態に配置された織物１０に対して、１５０℃、１ｔ／ｃｍ２の圧力を１０秒間かける（押圧工程）。
このようにすることで、織物としての柔軟性を保ちつつ、隣接する糸同士が樹脂液により固定された織物１０を製造することができる。なお、押圧工程における温度条件は１００℃〜１８０℃が好ましい。この温度条件にすることで、樹脂液が効果的に糸同士の隙間に含浸させることができる。また、押圧力は１ｋｇ／ｃｍ２〜１ｔ／ｃｍ２の圧力が好ましい。さらに、押圧時間は３秒〜３００秒間押圧することが好ましい。この押圧力および押圧時間に設定することで、織物１０の糸同士を効果的に固定することができる。
【００２８】
本実施形態によれば、経糸１１が、太さ５０デニールで、織密度８５本／ｃｍで織成され、緯糸１２が、太さ３０デニールで、織密度１００本／ｃｍで織成された織物１０の製造方法において、経糸１１と緯糸１２とを織成した後に、透明な樹脂液に浸す含浸工程と、織物１０を乾燥する乾燥工程と、織物１０を所定圧力で押圧する押圧工程と、を有するようにした。
したがって、従来よりも細い糸で、かつ高織密度で織成した織物１０に対して、織物としての柔軟性を保持しつつ、隣接する糸同士を確実に固定することができる。その結果、細かい模様を表現することができるとともに、経年的に糸ずれが発生しにくくなり、模様の形状が変化してしまうことを抑制することができる。
【００２９】
また、樹脂液を、シリコーン系樹脂で組成されたものを採用し、含浸工程では、織物１０を樹脂液に３秒以上浸すようにした。
したがって、樹脂液を確実に経糸１１および緯糸１２に含浸させることができ、織物としての柔軟性を保持することができる。
【００３０】
また、押圧工程では、織物１０を平面にした状態で、１５０℃、１ｔ／ｃｍ２の圧力を１０秒間押圧するようにした。
したがって、隣接する糸同士を樹脂液により確実に固定することができ、経年的に糸がずれることを防止することができる。
【００３１】
さらに、上述の方法を用いて製造された織物１０の緯糸１２に、色彩の異なる白色糸１２ａと黒色糸１２ｂとを用いて織成したため、２色の糸をより多く織り込むことができ、したがって、織物１０の表面に細かい模様を表現することができる。また、樹脂液により織り込まれた模様の形状が経年的に変化してしまうことを抑制することができる。
【００３２】
そして、経糸１１と緯糸１２により、電子機器にて読み取り可能なＱＲコード１５の模様を織り込んだため、ＱＲコード１５を織物として表現することができ、したがって、ＱＲコード１５をより有効に活用することができる。また、織物１０に織り込まれたＱＲコード１５の形状が経年的に変化しないため、長期に渡ってＱＲコード１５の情報を電子機器で読み取ることができる。
【００３３】
また、上述のように構成することで、最小８ｍｍ角サイズのＱＲコード１５を織物で表現することができる。また、そのＱＲコード１５を携帯電話などのバーコードリーダで読み取ることができる。
【００３４】
また、従来の織ネーム、織ワッペン、織テープなどにＱＲコード１５を織り込むことにより、その織ネーム、織ワッペン、織テープを発注した企業のホームページに容易にアクセスすることができる。また、ＱＲコード１５により、その製品の管理なども容易にすることができる。
【００３５】
また、名前、メールアドレス、ＵＲＬ、連番などを一括して雛形にＱＲコードとして展開することができるソフトを利用して、低価格で小ロットのオリジナル織ネーム、織ワッペン、織テープなどを製造することができる。
【００３６】
さらに、ＱＲコード１５を正確に読み取ることができるように、織物１０のベースになる部分に使用する糸（経糸１１および白色糸１２ａ）の反射率と読み取りが必要な部分に使用する糸（黒色糸１２ｂ）の反射率との差を設けることが好ましい。例えば、ベース部分に反射率５％ダル糸を使用し、読み取り部分には反射率２０％ブライト（異形断面）糸を使用する。反射率の差が大きいほど、電子機器の読み取り精度を向上させることができる。
【００３７】
そして、織物１０の製造工程中に糸切れが発生し、正確な模様を表現することができないという問題を解消するために、経糸１１および緯糸１２に水溶性ビニロンでコーティングしたポリエステルモノフィラメントを使用して織加工し、織加工後、織物１０を水に浸し水溶性ビニロンを完全に除去するようにしてもよい。このようにすることで、織加工の際は糸の表面に水溶性ビニロンがコーティングされるため、糸切れを防止することができる。また、織加工後にコーティングされた水溶性ビニロンを除去することにより、本来の織物が持つ風合いを表現することができる。
【００３８】
なお、本発明の技術範囲は上述の実施形態に限定されるものではなく、本発明の趣旨を逸脱しない範囲において、種々の変更を加えることが可能であり、実施形態で挙げた具体的な材料や構成などはほんの一例に過ぎず、適宜変更が可能である。
例えば、経糸および緯糸を構成する糸の材質は、織機により織成できるものであれば特に拘らず、例えば紡績糸を用いてもよい。紡績糸の場合、太さは３０〜６０番手のものが好ましい。
また、本実施形態においては、白色の糸と黒色の糸を用いてＱＲコードを織成するような場合の説明をしたが、糸の色は電子機器で読み取り可能な配色の糸であればよい。このとき、ＱＲコードのドットごとに異なる色の糸を用いることも可能である。
【００３９】
さらに、本実施形態では、ＱＲコードのみを織り込んだ織物について説明したが、図４に示すように、ＱＲコード中に絵を織り込むこともできる。これは、ＱＲコードが全体の３０％程度破損してもデータを読み込むことができる利点を生かして、ＱＲコード全体の３０％以下の領域に絵を織り込んだものである。なお、絵だけでなく、文字やマークなど様々な模様を織り込むことができる。これにより、ＱＲコードの機能を維持しつつ、デザイン性に富んだＱＲコードを実現することも可能になる。
【図面の簡単な説明】
【００４０】
【図１】本発明の実施形態における織物（ＱＲコード）の一部を示す正面図である。
【図２】本発明の実施形態における織物の要部拡大図である。
【図３】本発明の実施形態における織物を示す斜視図である。
【図４】本発明の実施形態における織物の別の態様を示す正面図である。
【符号の説明】
【００４１】
１０…織物  １１…経糸  １２…緯糸  １５…ＱＲコード
【図１】
0005038915.tif 000002
【図２】
0005038915.tif 000003
【図３】
0005038915.tif 000004
【図４】
0005038915.tif 000005